(57)【要約】  本文書は、特定のマグネシウム塩の腐食性を低下させる方法を記載している。上記方法から得られる塩生成物は、そのように処理されていない塩組成物と比較して、塩と接触する鋼の腐食の低下を示す。これにより、そのような処理塩は、それらがより少ない経時的な機器交換しか必要としないので、より効率的な冷却材塩となる。上記方法は、塩中の望ましくない不純物を還元するために金属マグネシウムを使用し、次いで、還元された不純物は、その時精製された塩からガスまたは沈殿物として除去される。１つの特定の理論に束縛されるものではないが、塩中の不純物のレベルの低下は、鋼に対する腐食性を実質的に低下させる塩をもたらすと考えられる。【特許請求の範囲】
【請求項１】
少なくとも１つの不純物を含有するＮａＣｌ−ＭｇＣｌ２塩から、腐食性の低いＮａＣｌ−ＭｇＣｌ２塩を製造するための方法であって、
少なくとも１つの反応した不純物を含有する塩−Ｍｇ混合物を得るために、前記少なくとも１つの不純物を含有する前記ＮａＣｌ−ＭｇＣｌ２塩を、前記ＮａＣｌ−ＭｇＣｌ２塩およびＭｇ金属の融点を超える温度で前記Ｍｇ金属と混合するステップと、
腐食性の低いＮａＣｌ−ＭｇＣｌ２塩を得るために、少なくとも１つの反応した不純物の少なくとも一部を前記塩−Ｍｇ混合物から除去するステップと、を含む方法。
【請求項２】
前記混合するステップは、
固体塩およびＭｇ組成物を得るために、固体Ｍｇ金属を固体ＮａＣｌ−ＭｇＣｌ２塩に添加するステップと、
前記固体塩およびＭｇ組成物を、前記ＮａＣｌ−ＭｇＣｌ２塩および前記Ｍｇ金属の融点を超える前記温度まで加熱するステップと、をさらに含む、請求項１に記載の方法。
【請求項３】
前記混合するステップは、
塩およびＭｇ組成物を得るために、固体Ｍｇ金属を液体ＮａＣｌ−ＭｇＣｌ２塩に添加するステップと、
前記塩およびＭｇ組成物を、前記ＮａＣｌ−ＭｇＣｌ２塩および前記Ｍｇ金属の融点を超える前記温度まで加熱するステップと、をさらに含む、請求項１に記載の方法。
【請求項４】
前記混合するステップは、
前記塩およびＭｇ組成物を、前記ＮａＣｌ−ＭｇＣｌ２塩および前記Ｍｇ金属の融点を超える前記温度に維持しながら、前記塩およびＭｇ組成物を撹拌するステップをさらに含む、請求項１から３のいずれか１項に記載の方法。
【請求項５】
前記少なくとも１つの不純物は、水、Ｆｅ、ＦｅＣｌ３、Ｃｒ、ＣｒＣｌ３、Ｎｉ、ＮｉＣｌ３、Ｃｕ、ＣｕＣｌ３、Ｖ、ＶＣｌ３、Ｔｉ、ＴｉＣｌ３、Ｍｎ、ＭｎＣｌ２、Ｍｏ、ＭｏＣｌ３、Ｚｎ、およびＺｎＣｌ２から選択される１つ以上の不純物を含有する、請求項１から４のいずれか１項に記載の方法。
【請求項６】
混合操作後に塩−Ｍｇ混合物から過剰Ｍｇ金属を除去するステップをさらに含む、請求項１に記載の方法。
【請求項７】
少なくとも１つの反応した不純物を含有する塩−Ｍｇ混合物をＭｇ金属の沸点未満に冷却するステップをさらに含む、請求項１から６のいずれか１項に記載の方法。
【請求項８】
ＮａＣｌおよびＭｇＣｌ２を得るステップと、
少なくとも１つの不純物を含有する前記ＮａＣｌ−ＭｇＣｌ２塩を得るために、前記ＮａＣｌおよびＭｇＣｌ２を混合するステップをさらに含む、請求項１から７のいずれか１項に記載の方法。
【請求項９】
Ｍｇと前記少なくとも１つの不純物との間の反応を示すパラメータを監視するステップと、
前記監視されたパラメータと閾値との比較に基づいて選択された期間中、前記塩およびＭｇ組成物を前記ＮａＣｌ−ＭｇＣｌ２塩および前記Ｍｇ金属の融点を超える前記温度に維持するステップと、をさらに含む、請求項１から８のいずれか１項に記載の方法。
【請求項１０】
前記パラメータは、前記塩およびＭｇ組成物からのＨＣｌの生成である、請求項９に記載の方法。
【請求項１１】
前記パラメータは、前記ＮａＣｌ−ＭｇＣｌ２塩および前記Ｍｇ金属の融点を超える前記温度で費やされる時間である、請求項９に記載の方法。
【請求項１２】
前記除去するステップは、
前記塩およびＭｇ組成物を濾過するステップをさらに含む、請求項１から１１のいずれか１項に記載の方法。
【請求項１３】
前記除去するステップは、
前記塩およびＭｇ組成物から沈殿物を分離するステップをさらに含む、請求項１から１２のいずれか１項に記載の方法。
【請求項１４】
前記混合するステップは、
容器中のＮａＣｌ−ＭｇＣｌ２塩にＭｇ金属を添加するステップと、
前記塩−Ｍｇ混合物を得るために、前記ＭｇおよびＮａＣｌ−ＭｇＣｌ２塩が前記ＮａＣｌ−ＭｇＣｌ２塩および前記Ｍｇ金属の融点を超える前記温度になるまで前記容器を加熱するステップと、をさらに含む、請求項１から１３のいずれか１項に記載の方法。
【請求項１５】
前記混合するステップは、
前記Ｍｇ金属およびＮａＣｌ−ＭｇＣｌ２塩が前記ＮａＣｌ−ＭｇＣｌ２塩および前記Ｍｇ金属の融点を超える前記温度になるまで前記容器を加熱した後、前記容器中で前記塩−Ｍｇ混合物を撹拌するステップをさらに含む、請求項１４に記載の方法。
【請求項１６】
前記撹拌するステップは、
前記容器内に前記塩−Ｍｇ混合物を通して不活性ガスを散布するステップをさらに含む、請求項１５に記載の方法。
【請求項１７】
前記撹拌するステップは、
前記容器内の前記塩−Ｍｇ混合物中で羽根車を回転させるステップをさらに含む、請求項１５に記載の方法。
【請求項１８】
前記腐食性の低いＮａＣｌ−ＭｇＣｌ２塩は、１００ｍｇ／ｋｇ未満の不純物を有する請求項１から１７のいずれか１項に記載の方法。
【請求項１９】
前記腐食性の低いＮａＣｌ−ＭｇＣｌ２塩は、５０ｍｇ／ｋｇ未満の不純物を有する請求項１から１７のいずれか１項に記載の方法。
【請求項２０】
前記腐食性の低いＮａＣｌ−ＭｇＣｌ２塩は、１０ｍｇ／ｋｇ未満の不純物を有する請求項１から１７のいずれか１項に記載の方法。
【請求項２１】
請求項１〜１７のいずれか１項に記載の方法によって生成される塩。
【請求項２２】
水、Ｆｅ、ＦｅＣｌ３、Ｃｒ、ＣｒＣｌ３、Ｎｉ、ＮｉＣｌ３、Ｃｕ、ＣｕＣｌ３、Ｖ、ＶＣｌ３、Ｔｉ、ＴｉＣｌ３、Ｍｎ、ＭｎＣｌ２、Ｍｏ、ＭｏＣｌ３、Ｚｎ、およびＺｎＣｌ２から選択される１つ以上の不純物を含有する不純ＭｇＣｌ２−Ｘ塩を提供するステップと、
少なくとも１つの反応した不純物を含有する塩−Ｍｇ混合物を得るために、前記不純ＭｇＣｌ２−Ｘ塩を、前記不純ＭｇＣｌ２−Ｘ塩およびＭｇの融点を超える温度で前記Ｍｇと混合するステップと、
処理ＭｇＣｌ２−Ｘ塩を取得するために、少なくとも１つの反応した不純物の少なくとも一部を前記塩−Ｍｇ混合物から除去するステップと、を含むＭｇＣｌ２−Ｘ塩の製造方法。
【請求項２３】
前記混合するステップは、
固体塩およびＭｇ組成物を得るために、固体Ｍｇを固体不純ＭｇＣｌ２−Ｘ塩に添加するステップと、
前記固体塩およびＭｇ組成物を、前記不純ＭｇＣｌ２−Ｘ塩および前記Ｍｇの融点を超える前記温度まで加熱するステップと、をさらに含む、請求項２２に記載の方法。
【請求項２４】
前記混合するステップは、
塩およびＭｇ組成物を得るために、固体Ｍｇを液体ＭｇＣｌ２塩に添加するステップと、
前記塩およびＭｇ組成物を、前記塩および前記Ｍｇの融点を超える前記温度まで加熱するステップと、をさらに含む、請求項２２に記載の方法。
【請求項２５】
前記混合するステップは、
前記塩およびＭｇ組成物を、前記ＭｇＣｌ２−Ｘ塩および前記Ｍｇの融点を超える前記温度に維持しながら、前記塩およびＭｇ組成物を撹拌するステップをさらに含む、請求項２２から２４のいずれか１項に記載の方法。
【請求項２６】
混合操作後に塩−Ｍｇ混合物から過剰Ｍｇ金属を除去するステップをさらに含む、請求項２２に記載の方法。
【請求項２７】
少なくとも１つの反応した不純物を含有する塩−Ｍｇ混合物をＭｇ金属の沸点未満に冷却するステップをさらに含む、請求項２２から２６のいずれか１項に記載の方法。
【請求項２８】
ＭｇＣｌ２と、ＫＣｌ、ＬｉＣｌまたはＮａＣｌから選択される第２の塩とを得るステップと、
少なくとも１つの不純物を含有する前記ＭｇＣｌ２塩を得るために、前記ＭｇＣｌ２および前記第２の塩を混合するステップをさらに含む、請求項２２から２７のいずれか１項に記載の方法。
【請求項２９】
Ｍｇと前記少なくとも１つの不純物との間の反応を示すパラメータを監視するステップと、
前記監視されたパラメータと閾値との比較に基づいて選択された期間中、前記塩およびＭｇ組成物を前記ＭｇＣｌ２−Ｘ塩および前記Ｍｇの融点を超える前記温度に維持するステップと、をさらに含む、請求項２２から２８のいずれか１項に記載の方法。
【請求項３０】
前記パラメータは、前記塩およびＭｇ組成物からのＨＣｌの生成である、請求項２９に記載の方法。
【請求項３１】
前記パラメータは、前記ＭｇＣｌ２−Ｘ塩および前記Ｍｇの融点を超える前記温度で費やされる時間である、請求項２９に記載の方法。
【請求項３２】
前記除去するステップは、
前記塩およびＭｇ組成物を濾過するステップをさらに含む、請求項２２から３１のいずれか１項に記載の方法。
【請求項３３】
前記除去するステップは、
前記塩およびＭｇ組成物から沈殿物を分離するステップをさらに含む、請求項２２から３２のいずれか１項に記載の方法。
【請求項３４】
前記混合するステップは、
容器中の前記ＭｇＣｌ２−Ｘ塩にＭｇ金属を添加するステップと、
前記塩−Ｍｇ混合物を得るために、前記Ｍｇ金属およびＭｇＣｌ２−Ｘ塩が前記ＭｇＣｌ２塩および前記Ｍｇ金属の融点を超える前記温度になるまで前記容器を加熱するステップと、をさらに含む、請求項２２から３３のいずれか１項に記載の方法。
【請求項３５】
前記混合するステップは、
前記Ｍｇ金属およびＭｇＣｌ２−Ｘ塩が前記ＭｇＣｌ２−Ｘ塩および前記Ｍｇ金属の融点を超える前記温度になるまで前記容器を加熱した後、前記容器中で前記塩−Ｍｇ混合物を撹拌するステップをさらに含む、請求項３４に記載の方法。
【請求項３６】
前記撹拌するステップは、
前記容器内に前記塩−Ｍｇ混合物を通して不活性ガスを散布するステップをさらに含む、請求項３５に記載の方法。
【請求項３７】
前記撹拌するステップは、
前記容器内の前記塩−Ｍｇ混合物中で羽根車を回転させるステップをさらに含む、請求項３５に記載の方法。
【請求項３８】
前記腐食性の低いＭｇＣｌ２塩は、５００ｍｇ／ｋｇ未満の不純物を有する請求項２２から３７のいずれか１項に記載の方法。
【請求項３９】
前記腐食性の低いＭｇＣｌ２塩は、１００ｍｇ／ｋｇ未満の不純物を有する請求項２２から３７のいずれか１項に記載の方法。
【請求項４０】
前記腐食性の低いＭｇＣｌ２塩は、５０ｍｇ／ｋｇ未満の不純物を有する請求項２２から３７のいずれか１項に記載の方法。
【請求項４１】
前記ＭｇＣｌ２−Ｘ塩は、ＭｇＣｌ２−ＮａＣｌ、ＭｇＣｌ２−ＬｉＣｌ、ＭｇＣｌ２−ＫＣｌ、ＭｇＣｌ２−ＮａＣｌ−ＬｉＣｌ、ＭｇＣｌ２−ＮａＣｌ−ＫＣｌ、ＭｇＣｌ２−ＮａＣｌ−ＬｉＣｌ−ＫＣｌ、またはＭｇＣｌ２−ＫＣｌ−ＬｉＣｌから選択される、請求項２２から３７のいずれか１項に記載の方法。
【請求項４２】
前記ＭｇＣｌ２−Ｘと混合されるＭｇは、Ｍｇ金属の形態である、請求項２２から４１のいずれか１項に記載の方法。
【請求項４３】
請求項２２〜４２のいずれか１項に記載の方法によって生成される塩。
【請求項４４】
少なくとも９９．９９質量％のＮａＣｌおよびＭｇＣｌ２と、
ＮａＣｌおよびＭｇＣｌ２以外の不純物である残部と、を含むＮａＣｌ−ＭｇＣｌ２塩。
【請求項４５】
少なくとも９９．９９５質量％のＮａＣｌおよびＭｇＣｌ２と、
ＮａＣｌおよびＭｇＣｌ２以外の不純物である残部と、をさらに含む、請求項４４に記載のＮａＣｌ−ＭｇＣｌ２塩。
【請求項４６】
少なくとも９９．９９９質量％のＮａＣｌおよびＭｇＣｌ２と、
ＮａＣｌおよびＭｇＣｌ２以外の不純物である残部と、をさらに含む、請求項４４に記載のＮａＣｌ−ＭｇＣｌ２塩。
【請求項４７】
少なくとも９９．９９９５質量％のＮａＣｌおよびＭｇＣｌ２と、
ＮａＣｌおよびＭｇＣｌ２以外の不純物である残部と、をさらに含む、請求項４４に記載のＮａＣｌ−ＭｇＣｌ２塩。
【請求項４８】
少なくとも９９．９９９９質量％のＮａＣｌおよびＭｇＣｌ２と、
ＮａＣｌおよびＭｇＣｌ２以外の不純物である残部と、をさらに含む、請求項４４に記載のＮａＣｌ−ＭｇＣｌ２塩。
【請求項４９】
１００ｍｇ／ｋｇ未満の不純物を有する、ＭｇＣｌ２とＬｉＣｌ、ＫＣｌ及びＮａＣｌのうちの少なくとも１つとの塩。
【請求項５０】
５０ｍｇ／ｋｇ未満の不純物を有する、請求項４９に記載のＭｇＣｌ２の塩。
【請求項５１】
１０ｍｇ／ｋｇ未満の不純物を有する、請求項４９に記載のＭｇＣｌ２の塩。
【請求項５２】
前記塩は、ＭｇＣｌ２−ＮａＣｌ、ＭｇＣｌ２−ＬｉＣｌ、ＭｇＣｌ２−ＫＣｌ、ＭｇＣｌ２−ＮａＣｌ−ＬｉＣｌ、ＭｇＣｌ２−ＮａＣｌ−ＫＣｌ、ＭｇＣｌ２−ＮａＣｌ−ＬｉＣｌ−ＫＣｌ、またはＭｇＣｌ２−ＫＣｌ−ＬｉＣｌから選択される、請求項４９に記載のＭｇＣｌ２の塩。
【請求項５３】
１重量部のＭｇと、
１〜５００重量部のＮａＣｌ−ＭｇＣｌ２と、を含む前駆体生成物。
【請求項５４】
１００〜３００重量部のＮａＣｌ−ＭｇＣｌ２をさらに含む、請求項５３に記載の前駆体生成物。
【発明の詳細な説明】
【発明の詳細な説明】
【０００１】
〔関連出願への相互参照〕
本出願は、２０１９年９月１６日にＰＣＴ国際特許出願として出願されたものであり、「ＣＯＲＲＯＳＩＯＮ−ＲＥＳＩＳＴＡＮＴ  ＣＯＯＬＡＮＴ  ＳＡＬＴ」という名称の米国仮特許出願第６２／７３１，２４３号（出願日２０１８年９月１４日）への優先権を主張するものであり、当該出願は参照により本明細書に組み込まれる。
【０００２】
〔イントロダクション〕
溶融塩は、特に原子力発電所と、集光型太陽熱発電所と、鋼および他の金属製造とに見られるような高温プロセスに関連して、熱伝達流体または冷却材として工業的にしばしば使用される。しかしながら、溶融塩冷却材はしばしば非常に腐食性が高い。冷却材塩によって引き起こされる腐食を低減するための従来のアプローチは、亜鉛またはマグネシウムなど、容易に酸化され安価である金属の塩における犠牲アノードへの連続暴露、またはマグネシウムカドミウム合金による冷却材塩の精製のいずれかに依存していた。マグネシウムカドミウムによる精製は、処理しなければならない望ましくないカドミウム廃棄流をもたらす。浸漬された犠牲アノードの有効範囲は十分に理解されておらず、特定の状況では、冷却材塩中に水素および沈殿粒子を激しく生成することがある。
【０００３】
〔図面の簡単な説明〕
少なくとも１つの例の様々な態様は、添付の図面を参照して以下で説明されるが、添付の図面は、一定の縮尺で描かれることを意図するものではない。図面は、様々な態様および実施例の例示およびさらなる理解を提供するために含まれ、本明細書に組み込まれ、その一部を構成するが、特定の実施例の限定の定義として意図されるものではない。図面は、本明細書の残りの部分とともに、説明され、特許請求される態様および実施例の原理および動作を説明するのに役立つ。図において、様々な図に示されている各同一またはほぼ同一の各構成要素は、同様の数字で表されている。明確にするために、すべての構成要素がすべての図においてラベル付けされているわけではない。
【０００４】
図１は、塩の腐食性を低下させるための方法を高レベルで示す。
【０００５】
図２は、ＮａＣｌ−ＭｇＣｌ２共晶のような、Ｍｇの融点より低い融点を有する塩を処理する、図１のより詳細な実施形態を示す。
【０００６】
図３は、上記の方法により作成された低腐食ＮａＣｌ−ＭｇＣｌ２塩組成物の改良された性能を試験するために作成された腐食試験装置３００を示す。
【０００７】
図４は、試験ループの一部として得られた平面図および断面図の代表的な位置を示す。
【０００８】
図５は、主加熱部からの管の内部の表面の平面図画像を示す。
【０００９】
図６は、図５に示されているものと同じ実験からの管の断面図を示す。
【００１０】
図７は、上記で提供される方法の実施形態を使用して塩を処理するための、システムの実施形態のブロック図を示す。
【００１１】
図８は、同じ実験からの管の断面図を示しており、今回は、Ｎｉ、Ｆｅ、およびＣｒの除去を示している。
【００１２】
〔耐腐食性冷却材塩及びその製造方法〕
本文書は、特定のマグネシウム塩の腐食性を低下させる方法を記載している。上記方法から得られる塩生成物は、そのように処理されていない塩組成物と比較して、塩と接触する鋼の腐食の低下を示す。これにより、そのような処理塩は、それらがより少ない経時的な機器交換しか必要としないので、より効率的な冷却材塩となる。上記方法は、塩中の望ましくない不純物を還元するために金属マグネシウムを使用し、次いで、還元された不純物は、その時精製された塩からガスまたは沈殿物として除去される。１つの特定の理論に束縛されるものではないが、塩中の不純物のレベルの低下は、鋼に対する腐食性を実質的に低下させる塩をもたらすと考えられる。
【００１３】
〔詳細な説明〕
耐食性冷却材塩組成物および製造方法が開示され、説明される前に、本開示は本明細書に開示される特定の構造、プロセスステップ、または材料に限定されず、当業者によって認識されるように、それらの等価物に拡張されることを理解されたい。本明細書で使用される用語は、ナトリウム−スズ冷却材組成物の特定の実施形態を説明する目的でのみ使用され、限定することを意図しないことも理解されるべきである。本明細書で使用されるように、単数形「ａ」、「ａｎ」、および「ｔｈｅ」は文脈が沿わないことを明確に指示しない限り、複数の指示対象を含むことに留意されたい。したがって、例えば、「水酸化リチウム」への言及は定量的または供給源限定として解釈されるべきではなく、「ステップ」への言及は複数のステップを含むことができ、反応の「生成する」または「生成物」への言及は反応の生成物のすべてであると解釈されるべきではなく、「反応する」への言及はそのような反応ステップの１つまたは複数への言及を含むことができる。したがって、反応する工程は、同定された反応生成物を生成するために、類似の材料の複数のまたは反復された反応を含み得る。
【００１４】
本文書は、塩の腐食性を低下させる方法を記載している。上記方法から得られる塩生成物は、そのように処理されていない塩組成物と比較して、塩と接触する鋼の腐食の低下を示す。これにより、そのような処理塩は、それらがより少ない経時的な機器交換しか必要としないので、より効率的な冷却材塩となる。本実施形態は、高温（すなわち、塩の融点より上、ここでは４４５℃）熱伝達動作において溶融冷却材塩として使用され得るようなＮａＣｌ−ＭｇＣｌ２共晶塩の文脈で説明される。しかしながら、上記方法は、任意のＮａＣｌ−ＭｇＣｌ２塩組成物および純粋なＭｇＣｌ２塩にも同様に適用可能である。
【００１５】
この方法が好適であり得る塩としては、以下のＬｉＣｌ、ＮａＣｌ、およびＫＣｌのうちの少なくとも１つを含む任意のＭｇＣｌ２塩が挙げられる。例えば、ＭｇＣｌ２−ＮａＣｌ、ＭｇＣｌ２−ＬｉＣｌ、ＭｇＣｌ２−ＫＣｌ、ＭｇＣｌ２−ＮａＣｌ−ＬｉＣｌ、ＭｇＣｌ２−ＮａＣｌ−ＫＣｌ、ＭｇＣｌ２−ＮａＣｌ−ＬｉＣｌ−ＫＣｌ、およびＭｇＣｌ２−ＫＣｌ−ＬｉＣｌといった低腐食塩の実施形態は、この方法を用いて実施することができる。
【００１６】
図１は、塩の腐食性を低下させるための方法を高レベルで示す。示された高レベルの実施形態において、方法１００によって処理塩は、そのように処理されていない同じ塩組成物と比較して、処理塩と接触する金属成分の腐食の低下を示す。
【００１７】
図示の実施形態において、上記方法は、処理されるべき塩、例えばＮａＣｌ−ＭｇＣｌ２共晶を、塩（この場合では４４５℃）およびＭｇ（すなわち６５０℃）の両方の融点を超える温度で、過剰Ｍｇ金属と混合する混合操作１０２から開始する。それらは、両方とも液体塩−Ｍｇ混合物を生成するための温度より高い。
【００１８】
処理されるべきＮａＣｌ−ＭｇＣｌ２塩は、任意の商業的または私的な供給源から入手する、あるいはゼロから作成することができる。供給源にかかわらず、ＮａＣｌ−ＭｇＣｌ２塩は、遷移金属の塩化物、他の金属の塩化物、および水分などの微量の不純物を含むと推定される。このような不純物としては、水、Ｆｅ、ＦｅＣｌ３、Ｃｒ、ＣｒＣｌ３、Ｎｉ、ＮｉＣｌ３、Ｃｕ、ＣｕＣｌ３、Ｖ、ＶＣｌ３、Ｔｉ、ＴｉＣｌ３、Ｍｎ、ＭｎＣｌ２、Ｍｏ、ＭｏＣｌ３、Ｚｎ、およびＺｎＣｌ２などの混合物が挙げられる。例えば、５００ｐｐｍ未満の不純物を有するＮａＣｌ−ＭｇＣｌ２は市販されていない。むしろ、様々な（しばしば特定されない）レベルの不純物（例えば、水と、Ｎａ、Ｍｇ、ならびにＮｉ、ＣｒおよびＦｅなどの他のカチオンの酸化物および水酸化物と、ＮａおよびＭｇ以外のカチオンの塩化物と）を有する様々なグレードのＮａＣｌ−ＭｇＣｌ２塩（例えば、「純度９９％金属無水物」または「超乾燥（ultra dry）９９．９９％純度」として広告されている）が市販されている。
【００１９】
これらの不純物、すなわち、塩自体ではない混合物（すなわち、ＮａＣｌ−ＭｇＣｌ２塩中のＮａＣｌでもＭｇＣｌ２でもない）、塩は、塩製造中の金属の腐食の結果、または製造後の取扱い不良または露出のためであり得る。それにもかかわらず、多くの場合、不純物は、いくつかまたは全てが一般的な分析方法の検出限界未満であり得るので、製造業者によって報告されないような微量であり得る。特に、酸素を含む不純物（例えば、Ｍｇ（ＯＨ）２）は、区別および同定が困難であり、塩の腐食性に大きく寄与すると考えられる。任意の特定の理論に束縛されるものではないが、液体Ｍｇ金属と液体塩との混合によりＭｇ金属は塩中の微量の不純物と反応し、これにより不純物は、塩から容易に除去することができる不溶性の反応副産物になると考えられる。さらに、腐食の原因は塩中の不純物であると考えられ、この不純物の除去は、結果として得られる処理塩に、改善された腐食性能を与えるものである。例えば、Ｍｇ金属は任意の微量のＭｇ（ＯＨ）２と反応してＭｇＯおよび水素ガスを生成し、ニッケル、鉄、および塩化クロムなどの任意の微量の金属塩化物と反応して、それらをそれらの卑金属に還元すると考えられる。酸化マグネシウム、ニッケル、クロム、および鉄は、塩中で不溶性である。
【００２０】
Ｍｇの融点６５０℃を超える融点を有するＮａＣｌ−ＭｇＣｌ２共晶塩および他のＮａＣｌ−ＭｇＣｌ２塩の場合、余分な未反応のＭｇ金属も、任意の冷却操作１０４を実行することによって除去することができる。冷却操作１０４では塩およびＭｇの温度がＭｇの溶融温度以下に低下し、これにより余分なＭｇが塩の外に沈殿する。いくつかの塩は６５０℃未満の融点を有し得ず（例えば、約７７５℃の融点を有する１０モル％ＭｇＣｌ２−９０％ＮａＣｌ）、いくつかの場合には（例えば、以下に記載されるように、輸送および使用前のさらなる工程のために設計された塩組成物前駆体において）、塩中に過剰のＭｇが存在することが問題にならないので、任意のプロセスであることを強調するために、冷却操作１０４は破線で示される。
【００２１】
冷却操作１０４が実行されるかどうかにかかわらず、混合後、反応した不純物（例えば、ニッケル、鉄、クロムなどの卑金属、ならびにＭｇ（ＯＨ）２、ならびに混合操作１０２中に生成された水素またはＨＣｌなどの任意のガス）は、分離操作１０６で除去される。分離操作１０６は、濾過、沈降（重力分離）、遠心分離（例えば、ハイドロサイクロンまたは他の遠心分離機を介する）および／または同様のものなどの、公知のまたは今後開発される任意の物理的な液体−液体または液体−固体分離技術を含み得る。一実施形態では、分離操作１０６は、塩−Ｍｇ混合物の単純な濾過であってもよい。代替の実施形態では、分離操作１０６は、不溶性生成物を塩から除去することを可能にするために、塩−Ｍｇ混合物を同じまたは漸進的により低い温度で一連のノックアウトチャンバに通すことを含んでもよい。これは、所望であれば、不純物の分別を可能にする。さらに別の実施形態では、もしあれば、塩よりも密度の低い反応した不純物を除去するために、スキミングを行ってもよい。同様に、水素ガスのような、混合操作１０２によって生成されたガスは、任意の従来の方法によって除去され得る。例えば、塩−Ｍｇ混合物に不活性ガスを散布すること、重力分離、または塩−Ｍｇ混合物中の混合ブレードまたは羽根車（impeller）を回転させることによる単純な撹拌は、塩−Ｍｇ混合物から反応性ガスを分離するために使用され得る種々の方法である。
【００２２】
散布によって除去される別のガスは、ＨＣｌである。ＨＣｌは、塩−Ｍｇ混合物中の不純物からの水素と塩化物イオンとの反応の副生成物である。散布は、混合操作１０２または分離操作１０６の一部であってもよく、あるいはその両方であってもよい。例えば、一実施形態では、混合操作１０２中に散布することによってガスを除去し、分離操作１０６の一部として固体を除去する。代替の実施形態では、分離は、最初に、ガスを除去するために混合物がある期間（１分〜１０日、例えば、３０分、１時間、４時間、８時間、１６時間、２０時間、１日、１．５日、２日、２．５日、３日、５日などであるが、１時間〜２日の範囲であり、１２時間〜３６時間の範囲でさえあれば十分であると考えられる）散布され、次いで、濾過、重力分離、遠心分離、または任意の適切な液体−固体分離技術によって混合物から固体が分離される、２ステップ操作であり得る。散布時間は、バッチサイズ、機器サイズまたは構成、あるいは任意の他の考慮事項に基づいて選択することができる。
【００２３】
得られた低腐食性ＮａＣｌ−ＭｇＣｌ２塩は、元の未処理ＮａＣｌ−ＭｇＣｌ２塩と比較したその腐食特性および残留不純物によって、最初の塩と区別することができる。上述のように、不純物レベルは、最初の塩と処理塩との間の不純物差を比較するために特殊な分析を必要とするほど低くてもよい。それにもかかわらず、本明細書に記載されるＭｇ処理の実施形態は、最初の塩の腐食性能と比較して、その腐食性能によって識別可能に異なる塩組成物を生成する。さらに、処理塩の酸化還元電位を未処理の塩の酸化還元電位と比較することにより、２つの間の区別がさらに可能になる。
【００２４】
最後に、絶対的には、上記方法を通じて不純物レベルが５００ｍｇ／ｋｇまたは百万分率（ｐｐｍ）、４００ｍｇ／ｋｇ、３００ｍｇ／ｋｇ、２５０ｍｇ／ｋｇ、２００ｍｇ／ｋｇ、１５０ｍｇ／ｋｇ、１００ｍｇ／ｋｇ、７５ｍｇ／ｋｇ、５０ｍｇ／ｋｇ、２５ｍｇ／ｋｇ、２０ｍｇ／ｋｇ、１５ｍｇ／ｋｇ、１０ｍｇ／ｋｇ、さらには５ｍｇ／ｋｇ以下である塩、特にＮａＣｌ−ＭｇＣｌ２を得ることができる。
【００２５】
例えば、言い換えれば、０．０１〜５００ｍｇ／ｋｇ、０．０１〜４００ｍｇ／ｋｇ、０．０１〜３００ｍｇ／ｋｇ、０．０１〜２５０ｍｇ／ｋｇ、０．０１〜２００ｍｇ／ｋｇ、０．０１〜１５０ｍｇ／ｋｇ、０．０１〜１００ｍｇ／ｋｇ、０．０１〜７５ｍｇ／ｋｇ、０．０１〜５０ｍｇ／ｋｇ、０．０１〜２５ｍｇ／ｋｇ、０．０１〜２０ｍｇ／ｋｇ、０．０１〜１０ｍｇ／ｋｇ、および０．０１〜５ｍｇ／ｋｇの間である塩を得ることができる。
【００２６】
図２は、ＮａＣｌ−ＭｇＣｌ２共晶のような、Ｍｇの融点より低い融点を有する塩を処理する、図１のより詳細な実施形態を示す。図示の実施形態において、方法２００は、塩製造操作２０２、または塩が商業的または他の供給源から得られる代替的な取得操作２０４のいずれかで開始することができる。いずれのケースにおいても、ＮａＣｌ−ＭｇＣｌ２塩は、１００％純粋ではなく、むしろ、図１を参照して上述したもののうち少なくともいくつかの不純物を有する。
【００２７】
次いで、添加操作２０６において、Ｍｇ金属は塩に添加される。Ｍｇ金属は商業的に利用可能な９０％以上、例えば９９％または９９．９％以上の任意の純度レベルであり得る。一実施形態では、Ｍｇ金属が固体金属のフレーク、棒、またはパック（puck）として塩に添加される。一実施形態によると、Ｍｇ金属の棒は、塩に挿入されるスチール棒に通されてもよい。塩の温度をＭｇ金属の融点を超えるまで上昇させた後、Ｍｇ金属がスチール棒から取り除かれたことを確認するために、スチール棒を定期的に取り除いてもよい。
【００２８】
一実施形態では、得られる処理塩が未処理塩よりも良好に機能するので、任意の量のＭｇが添加操作２０６で添加され得る。しかしながら、上記方法の一実施形態では、不純物の量は典型的には未知であるため、過剰量のＭｇ、すなわち予想される不純物レベルを除去するのに十分な過剰量を添加することが望ましい。一実施形態では、過剰量のＭｇは、５００重量部のＮａＣｌ−ＭｇＣｌ２塩に少なくとも１重量部のＭｇ金属を添加することとして定義される。（重量による）塩に対するＭｇの過剰量の範囲は、１重量部のＭｇ金属対５００重量部のＮａＣｌ−ＭｇＣｌ２塩、１Ｍｇ対４５０塩、１Ｍｇ対４００塩、１Ｍｇ対３５０塩、１Ｍｇ対３００塩、１Ｍｇ対２５０塩、１Ｍｇ対２００塩、１Ｍｇ対１７５塩、１Ｍｇ対１５０塩、１Ｍｇ対１００塩、１Ｍｇ対７５塩、１Ｍｇ対５０塩、１Ｍｇ対２５塩、１Ｍｇ対１０塩、および１Ｍｇ対１塩である。これには、１部のＭｇ対５０〜４５０部の塩、１Ｍｇ対１００〜３００部の塩、１Ｍｇ対１５０〜２５０部の塩、および前文中の比率の任意の他の組合せなど、任意の中間範囲が含まれる。
【００２９】
上記添加は、Ｍｇ金属およびＮａＣｌ−ＭｇＣｌ２塩のいずれかまたは両方が固相または液相であるような温度および圧力で行うことができるが、図示の実施形態では、上記添加は、Ｍｇおよび塩の両方が固体である条件下で行われると仮定される。Ｍｇ添加操作２０６は加熱前に図示されているが、Ｍｇ添加操作２０６は、塩が加熱される前または後のいつでも実行することができることに留意されたい。例えば、Ｍｇ添加操作２０６は、後述する第１の加熱操作２１０の後あるいは第２の加熱操作２１２の後であってもよい。
【００３０】
一実施形態では、添加操作２０６は、アルゴンまたは他の不活性ガス雰囲気などの不活性環境中で行われる。添加操作２０６の間、不活性環境は、停滞していてもよく、または、連続的あるいは半連続的パージ下にあってもよい。
【００３１】
図示の実施形態では、添加操作２０６の後に、加熱操作２０８が実行される。加熱操作２０８は、Ｍｇ金属およびＮａＣｌ−ＭｇＣｌ２塩が液相である液体Ｍｇ−塩混合物を得るために、Ｍｇ金属およびＮａＣｌ−ＭｇＣｌ２塩を、塩およびＭｇ金属の両方の融点より高い目標温度に加熱する。図示の実施形態では、加熱操作２０８はまた、Ｍｇ金属が不純物と反応することを可能にするために、ある期間中、塩−Ｍｇ金属混合物を目標温度以上に、かつ撹拌状態に維持する。
【００３２】
加熱操作２０８は、アルゴンなどの不活性ガス流でＭｇおよび塩をパージしながら、適切な加熱容器内で行うことができる。パージはまた、加熱操作２０８の間にＭｇとの反応によって遊離または生成された任意の気体不純物を除去するために使用され得る。このようなガスまたは蒸気は、例えば、Ｍｇと不純物Ｍｇ（ＯＨ）２および／または上記のような他の水酸化物との反応によって生成される、沸騰した水、水素、およびＨＣｌを含み得る。
【００３３】
加熱操作２０８は、成分の固体／液体状態および使用される成分に応じて、安全のためにいくつかの別個の工程で実施されてもよい。これは、塩が多量の水を含みながら固相から液相に遷移するときに起こり得る、Ｍｇ金属およびＮａＣｌ−ＭｇＣｌ２塩からの水の激しい放出を防止するために行われ得る。図示の実施形態では、上述のように、塩はＮａＣｌ−ＭｇＣｌ２共晶（Ｍｇ金属の融点未満の融点）であり、Ｍｇ金属およびＮａＣｌ−ＭｇＣｌ２共晶塩は両方とも最初は固体である。
【００３４】
本実施形態では、最初のゆっくりとした加熱操作２１０が固体Ｍｇ−塩の組合せの温度を塩の融点のすぐ下まで上昇させる。これは固体塩から若干の水を蒸発させる。この最初の加熱操作２１０の間、不活性ガスパージによって容器から除去された水の速度を監視して、塩から追い出される水の速度がいつ十分に低下したかを決定することができる。一実施形態では、この決定は、水除去速度または容器から除去された不活性ガスパージ流中の水分含有量に関連する他の何らかの測定基準を所定の閾値と比較することによって行われる。閾値が満たされたと決定されたとき、塩は次いで、第２の加熱操作２１６において、その融点を超えて加熱される。
【００３５】
図示の代替の実施形態では、塩−Ｍｇ混合物からのＨＣｌガスの発生が、水の除去の代わりに、またはそれに加えて、最初の加熱操作２１０中に監視される。この実施形態では、加熱は、ＨＣｌの生成が認められるまで、１０℃／分、５℃／分、１℃／分、０．１℃／分未満、または０．０１℃／分未満などの遅い速度で行われる。例えば、一実施形態では、加熱された容器からのガスが水の沸点未満の温度に維持された水めっき浴（a water bath）を通過する。その結果、水ガスがめっき浴中に収集される。ＨＣｌガスは、水めっき浴の観察を通して、めっき浴を通過する気泡を目に見えるように検出することができる。あるいは、塩からＨＣｌがいつ生成されているかを決定するために、ＨＣｌセンサが提供されてもよい。有意なＨＣｌ生成が検出されると、第２の加熱操作２１６に移行することによって、加熱速度は、機器へのＨＣｌガスによって引き起こされる腐食を制限するために増加され得る。
【００３６】
第２の加熱操作２１６では、次いで、Ｍｇ−塩の組合せを、Ｍｇ金属とＮａＣｌ−ＭｇＣｌ２塩の両方が液体である目標温度まで加熱する。これにより、大気圧またはそれに近い圧力で液体Ｍｇ−塩混合物を得る。加熱操作２１６で得られるＭｇ−塩混合物の目標温度は、Ｍｇ金属およびＮａＣｌ−ＭｇＣｌ２塩の両方が液状となる温度であればよい。例えば、塩がＮａＣｌ−ＭｇＣｌ２共晶（沸点４４５℃）である場合、第２の加熱操作２１６によって達成される最終温度は、６５０℃、６６０℃、６７０℃、６８０℃、６９０℃、７００℃、７５０℃、８００℃、またはそれ以上であってもよい。圧力は任意の圧力であってよいが、これは当技術分野で周知のように、適切な目標温度を変化させる構成要素のコストおよび融点に影響を及ぼす。
【００３７】
また、最初の加熱操作２１０、第２の加熱操作２１６、またはその両方が、Ｍｇ−塩の組合せを能動的に撹拌することを含んでもよい。一実施形態では、これは、容器およびその内容物を通して不活性ガスを能動的にパージすることによって達成することができる。代替の実施形態では、これは、塩の中にある回転撹拌パドルまたは羽根車などの撹拌装置を使用して、または容器を振動させることによって行うことができる。図２に示す実施形態では、パージ流を容器の液体内容物に通すことにより、液体Ｍｇ−塩混合物が撹拌される。既知の、または今後開発される、任意の従来の形態の撹拌が意図され、使用されてもよい。
【００３８】
次いで、液体Ｍｇ−塩混合物は、温度維持操作２１４において所望される限り、目標温度以上に維持される。一実施形態では、Ｍｇ金属が塩中の不純物と完全に反応したと考えられるまで、温度を目標温度以上に維持することが望ましい。一実施形態では、Ｍｇがあらゆる不純物と完全に反応したことを確実にするために、例えば、経験的に、または予想される不純物レベルに基づいて、所定量の時間を選択することができる。例えば、塩−Ｍｇ混合物を、少なくとも１分、１０分、１時間、４時間、８時間、１２時間、２４時間、または４８時間などの期間、目標温度以上に維持する。より大きなバッチは、より長い維持時間をもたらすことに留意されたい。
【００３９】
代替の実施形態では、液体Ｍｇ−塩混合物を目標温度以上に維持する期間を選択する代わりに、上述の水除去速度などの１つまたは複数のパラメータを監視し、監視されたパラメータに基づいて、処理が十分に進行したと判定されてもよい。例えば、一実施形態では、液体Ｍｇ−塩混合物は、混合物の目に見える変化が観察されるまで、または水除去速度が達するまで、最終温度に維持されてもよい。別の実施形態では、塩の酸化還元電位を監視し、目標レベルが得られたときに加熱操作２１６を終了してもよい。
【００４０】
図示の実施形態において、ＨＣｌの生成は、Ｍｇと不純物との間の反応の程度のインジケータとして使用される。この実施形態では、ＨＣｌの生成がピークに達し、いくらかの定量的または定性的なＨＣｌ生成閾値を下回った後に、反応が十分に完了したと推定される。
【００４１】
図示の実施形態では、ＨＣｌ監視動作２１５は、温度維持動作２１６中に実行される。一実施形態では、水めっき浴を通過することが観察される気泡の量が期間当たりにいくつかの気泡の数未満に低下したという単純な観察を使用して、塩−Ｍｇ混合物からのＨＣｌガスの生成を監視し得る。代替の実施形態では、塩−Ｍｇ混合物を離れるＨＣｌを定量的に監視するために、ＨＣｌセンサを使用してもよい。さらに別の実施形態では、流量計を使用して、Ｍｇ−塩混合物を出る全ガスの量を監視してもよい。
【００４２】
ＨＣｌがどのように監視されるかにかかわらず、塩−Ｍｇ混合物から生成されたＨＣｌが選択された閾値以下に低下したときを判定するために判定操作２１７が実行される。例えば、定量的閾値は、水めっき浴を通る観察された気泡の流れに基づいて選択されることができ、ＨＣｌの生成速度は、当該速度が所望の閾値未満になるまで監視されてもよい。いずれにせよ、閾値の選択により、処理塩中の不純物レベルは、より純粋な処理塩を得ると推定される、より低い閾値で制御されることができる。ＨＣｌ生成が閾値を超えていると判定される場合、温度維持操作２１４が継続する。しかしながら、閾値に達すると反応は十分に完了したと見なされ、維持操作２１４は終了し、図示の実施形態では、加熱操作２０８全体も終了する。
【００４３】
加熱操作２０８の後、液体Ｍｇ−塩混合物は、次いで、冷却操作２１８において、Ｍｇの融点より低いが塩の融点より高い冷却温度まで任意に冷却される。これにより、過剰および未反応のＭｇが全て凝固する。使用される最終の冷却温度はＭｇの融点未満であるが塩の公称融点を超える任意の温度であってもよい。この方法は、それらの融点が異なる、多くの異なる塩の実施形態に使用されてもよいことに留意されたい。一実施形態では、選択される最終の冷却温度は、範囲の上端がＭｇの融点より低くなればよく、例えば範囲の下端において塩の公称融点よりも０．００１℃高い温度から範囲の上端において塩の公称融点よりも５℃、１０℃、１５℃、２０℃、２５℃、３０℃、４０℃、５０℃、あるいは１００℃高い温度までの範囲といった、塩の融点近傍である。塩は、Ｍｇの一部または全部を固化させるのに十分な任意の時間、この冷却温度範囲内に保持され得る。
【００４４】
冷却操作２１８の後、固体Ｍｇおよび任意の固体反応不純物は、分離操作２２０において塩から分離されて、処理ＮａＣｌ−ＭｇＣｌ２塩組成物（これは代わりに、マグネシウム−還元塩組成物、処理塩組成物、マグネシウム−処理塩組成物、還元腐食性塩組成物、または低腐食性塩組成物と呼ばれてもよい）を得る。一実施形態では、分離操作２２０は沈降操作を含む。沈降操作において、固体Ｍｇおよび不純物を塩から沈降させるために、塩は、ある期間にわたって最終の温度に維持される。この実施形態では、上記期間は、範囲の下端において１分、１０分、または１時間の期間から範囲の上端において１２時間、２４時間、または４８時間の期間までの範囲内の任意の期間であってもよい。
【００４５】
一実施形態では、分離操作２２０は、液体塩中に混入したあらゆる固体を除去するために、冷却温度範囲内のＭｇ−塩組成物をフィルタに通すことを含む。この実施形態では、フィルタを通過する間に塩が冷却しないことを確実にするために、フィルタはわずかに加熱され得る。フィルタは、塩に追加の不純物を導入しない任意の適切なフィルタであり得る。一実施形態によると、フィルタは、ステンレス鋼４０ミクロンフィルタである。しかしながら、任意の適切な材料のフィルタを使用してもよい。さらに、５００ミクロン未満の公称フィルタサイズを有するフィルタを使用してもよいが、１ミクロン〜１００ミクロンのフィルタがより効果的であると予想される。例えば、公称１ミクロン、２ミクロン、４ミクロン、５ミクロン、１０ミクロン、２０ミクロン、２５ミクロン、または３０ミクロンのフィルタを使用してもよい。
【００４６】
上記方法は、塩が冷却材として使用されるとき、塩の腐食性を低下させるようにさらに適合させることができる。例えば、過剰のマグネシウムは、これらの塩が冷却材回路中の熱伝達流体として使用されるとき、定期的または連続的に冷却材塩に添加され得る。本出願の一実施形態では、ある量のマグネシウム金属は、冷却材塩流に直接導入され、その腐食性をいわば「現場」で低下させることができる。代替の実施形態では、側流またはバッチが冷却材流から取り除かれ、次いで連続的またはバッチ式に処理され得る。塩の温度および圧力がＭｇの融点を超える流れでは、Ｍｇは、塩の条件がＭｇ融点を超える場所またはその直前の液体の流れに添加され得る。次いで、Ｍｇは速やかに溶融し、冷却材回路の周りの塩の流れによって十分に混合される。上記のように、任意の反応副産物を収集し、そして除去するために、フィルタまたは沈降タンクが回路中のいくつかのより冷たい点に提供され得る。Ｍｇの反応から形成される任意のガス状副産物を冷却材回路内の腐食生成物とともに収集するために、膨張タンク内のヘッドスペースのようなガス除去システムも提供され得る。
【００４７】
代替的に、既存の冷却材回路は、マグネシウム処理システムを含むように修正することができる。一実施形態によると、マグネシウム処理システムは、冷却材塩の主冷却材塩流またはスリップストリームにＭｇ金属を添加し、Ｍｇが塩中に確実に溶融するために混合流を加熱し、次いで、混合流がセパレータを通過するように設計される。このようなマグネシウム処理システムは、別個の構成要素として、または単一のシステムに一体化された、Ｍｇ源、ミキサー、加熱要素、およびセパレータを含み得る。様々な構成要素は、特定の滞留時間が塩の腐食性能を改善するために必要とされる適切な接触および適切な反応時間を保証することを可能にするように、冷却材塩の所与の流れに対してサイズ決めすることができる。
【００４８】
さらに別の態様では、上記方法の実施を容易にするために、市販グレードの塩は、いくらかの量のＭｇ金属と共に包装され、塩の使用者および製造業者に前駆体生成物として、前駆体生成物から低腐食性塩組成物を生成するために上記方法を実施する方法についての説明書とともに、提供され得る。この実施形態では、塩は後に処理されるので、生成物の塩部分は特に純粋である必要はない。
例えば、９０％、９５％、または９９．０％の純度の金属ＮａＣｌ−ＭｇＣｌ２塩を、Ｍｇ金属と共に包装することができる。一実施形態では、Ｍｇ金属が別個に包装され、ＮａＣｌ−ＭｇＣｌ２塩と共に含まれ得る。
【００４９】
同様に、前駆体生成物は、１〜５００部の９０〜９９．９９％ＮａＣｌ−ＭｇＣｌ２および１部のＭｇを含んでいてもよく、これらはＭｇ金属の形態であってもよい。この材料は、販売のために包装され得る、または溶融および撹拌の前、間、または後に構成要素を一緒に添加することによってバッチで製造され得る。
【００５０】
図７は、上記で提供された方法の実施形態を使用して塩を処理するための、システム７００の実施形態のブロック図を示す。図示の実施形態において、加熱された容器７０２は、塩７０８およびＭｇ金属７１０が容器７０２に挿入され得るアクセスポート７０６とともに設けられている。容器７０２の温度は、外部加熱ジャケット７０４によって制御される。図示の実施形態では、Ｍｇ金属７１０は、上述のようにアクセスポート７０６を通して挿入される可動スチール棒７１２に押さえつけられた棒である。このようにして、Ｍｇ金属は、任意の時間で容器７０２内の塩７０８に挿入され得る。
【００５１】
動作中、塩７０８は、塩７０８の上方にヘッドスペース７１６を残して、あるレベル７１４まで容器を満たす。不活性ガス、この場合アルゴンは、移送ライン７３４を介して下から塩７０８を通って散布される。これは、液体塩およびＭｇ金属を撹拌し、ならびに容器７０２から放出されたガスの流れを補助する。追加の撹拌を提供するために使用することができ、または唯一の撹拌源としての不活性ガスの流れの代わりに使用することができる任意のインペラ７４０も示されている。ガスは、ヘッドスペース７１６内のガス出口７２２を通って容器７０２を出る。
【００５２】
ガス出口７２２は、配管７１８によってウォータートラップ７２０に接続される。ウォータートラップ７２０は、冷却ジャケット７２４によって冷却され、あるレベル７２８まで水７２６を含有する。容器７０２からのガスは、ガス入口７３０を通ってウォータートラップに入り、水７２６を通って気泡を生成し、ガス出口７３２を介して出る。アルゴンおよびＨＣｌが処理システム（図示せず）を通過する間に、水が冷却水トラップ７２０に収集される。
【００５３】
より詳細に後述するステンレス鋼４０ミクロンフィルタのようなフィルタ７３６は、移送ライン７３４に設けられている。散布中にアルゴンをフィルタに通すことにより、塩処理が完了するまでフィルタは腐食から保護される。処理が完了した後、処理塩７０８は、移送ライン７３４を介してフィルタ７３６を通って除去される。これは、上述の方法を実施するのに適した塩処理システム７００の一例に過ぎない。
【００５４】
〔実施例〕
未処理塩組成物に対する腐食試験のための処理ＮａＣｌ−ＭｇＣｌ２塩組成物を調製するために以下の工程を使用した。このプロセスは、反応容器中でＮａＣｌ−ＭｇＣｌ２（５８〜４２ｍｏｌ％）塩を生成するために、純度９９．９９％の金属、しかし「無水」、塩化マグネシウムおよび純度９９．９９％の金属塩化ナトリウムを混合することにより、開始した。純度９９．９９％の金属ＭｇＣｌ２および金属ＮａＣｌは、市販の供給源（Ａｌｆａ  Ａｅｓａｒ）から得た。表１は、製造業者によって報告された市販の構成塩の不純物を列挙する。
【００５５】
【表１】
2022500336.tif 000002
2022500336.tif 000003
2022500336.tif 000004
開始ＮａＣｌ−ＭｇＣｌ２混合物を得るために、塩を１ＰＳＩＧでアルゴン散布下のグローブボックスにおいて混合した。次いで、Ｍｇ金属をフレーク状のＭｇまたは物理的に塩混合物の頂部に置かれたＭｇの試験片（coupons）の形態で塩混合物に添加した。Ｍｇの配置は、その後のＭｇの融解を目視で確認できるようにするためであった。この実験では、２．５ｇのＭｇを４３０ｇのＮａＣｌ−ＭｇＣｌ２混合物に添加した。
【００５６】
次いで、塩を通してアルゴンをパージしながら、圧力容器中のある量の塩をゆっくりと加熱することによって、この塩混合物から水を除去した。このゆっくりとしたパージは、水を運び去り、同時に腐食性のガス状副生成物（ＨＣｌ）を除去する。使用したシステムでは、パージ流を、塩フィルタを直列に有する最終的な移送アームに通して送った。ラインを通してアルゴンをパージすることにより、フィルタの完全性（integrity）が保たれる。水の除去には数時間を要し得る。
【００５７】
パージガスから水を分離することによって、塩から除去された水の速度を監視し、水除去速度が遅くなった後、塩を塩の融点に移行させた。これは、典型的には水のガス放出の「バープ（burp）」をもたらした。この工程を通してパージを続けた。塩が完全に溶融するとき、混合物は、アルゴンが溶融物を通過するときに気泡を生成していることが観察された。これにより、塩の撹拌が視覚的に確認される。塩の融点を通過した後、反応容器中の温度を７００℃まで上昇させた。
【００５８】
容器の含有量が６５０℃の温度を通過すると、マグネシウムが溶融した。マグネシウムが溶融するとき、それが塩の頂部にパドル（paddle）することが観察された。いかなる特定の理論にも束縛されるものではないが、Ｍｇはその表面上に付着性のクラストを形成したと考えられる。クラストは酸化マグネシウムである可能性が高い。アルゴンのパージからの撹拌は、このクラストを連続的に乱し、塩全体にＭｇ金属を分散させるのを助けると考えられる。
【００５９】
７００℃で２４時間のアルゴン散布を、この期間がＭｇと塩との完全な反応のために十分であるという仮定の下で、使用した。この期間の後、液体塩−Ｍｇ混合物を許容可能な移送温度、約５５０℃に冷却し、移送中に塩が移送アームで固化するのを防止するために、移送アーム／フィルタを予熱した。冷却により、未使用のマグネシウムが凝固し、それを容易に濾過することができた。移送アーム内のフィルタは、ステンレス鋼製４０ミクロンフィルタであった。
【００６０】
移送アームを加熱し、塩を冷却した後、アルゴン散布を中止した。塩を約１時間沈降させた。塩が沈降した後、塩を移送アームおよびフィルタに通すために、容器をアルゴンで加圧した。次いで、フィルタから出てくる処理塩を、凝固のためのモールドに、または長期間の貯蔵のための収容タンクに送った。注ぎ出したとき、塩の品質を視覚的に検査した。成功したプロセスの結果、低腐食塩組成物が得られた。これは、注ぎ出したとき半透明であることが観察され、そして光沢のある白色の固形物に固化し、その中に最小の微粒子を有していた。時折、液体塩の流し込みは黄色の色合いを有することが観察されたが、通常、無色である。この方法で製造される塩はしばしば、ニッケル、クロム、および鉄の組合せが１ｐｐｍ未満であり得る。
【００６１】
以下の表２は、塩の異なるバッチに対する上記の方法から得られた塩の分析の結果を含む。全ての試験は、ＥＰＡ標準分析ＳＷ８４６  ６０１０Ｂを用いて実施され、ｍｇ／ｋｇで報告する。数字が列挙されていない箇所については、分析は行わなかった。「ＮＤ」は、結果が分析の検出限界未満であったことを示す。各実施例に関連して上記で説明したものを超える、または異なる特定事項を以下に提供する。
【００６２】
【表２】
2022500336.tif 000005
実施例１−溶融および濾過のみ、Ｍｇ還元なし。適当量のＮａＣｌおよびＭｇＣｌ２を組み合わせ、溶融し、ニッケル線とステンレススチールフィルターを通して貯蔵モリブデンるつぼに移した。移送は、予測された０．７ＰＳＩの静水圧よりもはるかに高い約３−４ＰＳＩで起こった。これは、塩が多くの沈殿物を有していたこと、または焼き出しの間にフィルタが腐食されていたことを示した。この実施例の間、Ｍｇ金属は使用しなかった。得られた塩は、冷却後、マーブリングで頂部が凹状であった。内部は「ジオード（geode）」のような結晶の配列を示した。色はわずかに白色であった。
【００６３】
実施例２−溶融および濾過のみ、Ｍｇ還元なし。実施例１と同じ。塩は実施例１のＮａＣｌ−ＭｇＣｌ２よりわずかに黄色の結晶の表示で得られたが、頂部にかなりの「浮遊破片（floating debris）」を含んでいた。
【００６４】
実施例３−高温溶融、続いて濾過し、Ｍｇ金属を添加したが、撹拌はなし。４３０グラムの９８〜９９％純度（pure grade）の塩をニッケル精製器に載せた。精製器をグローブボックス内に保持し、その雰囲気に開放した。４３ｍｇのマグネシウム粉砕物と接触させながら、塩を５５０℃で約２４時間加熱した。塩はガスで撹拌されることはなかった。上記のように、Ｍｇ粉砕物を塩の頂部に置き、パドルし溶融することを観察した。上記とは異なって、撹拌はなかった。グローブボックスの露点は１１ｐｐｍに上昇したが、加熱期間の終わりまでに４ｐｐｍに戻り、これはほとんどの水がその時間までに沸騰したことを示す。塩を注いでいる間、それは半透明であったが、否定しがたい紫色を有していた。「曇り（cloudiness）」の証拠はなかった。
【００６５】
実施例４−高温溶融およびＭｇ還元、続いて濾過し、Ｍｇ金属を添加したが、撹拌はなし。実施例２のＮａＣｌ−ＭｇＣｌ２（５８〜４２モル％）と同様の手順。主な違いは、マグネシウム還元剤の融点より５０℃高い７００℃まで塩を加熱したことである。今回は１／４”外径の棒として、合計１．５６ｇのＭｇ還元剤を添加した。棒は、塩を装入するポートを介して手で塩に導入され、長さ１２”のステンレススチール製ネジ棒に通された。マグネシウムは、２回にわたる５秒間の露出後に塩中で溶融することができた。それを棒からきれいに取り除き、棒を取り除いた。この塩はこれまでに作られた最も紫色の塩であった。
【００６６】
実施例５−撹拌しながら溶融およびＭｇ還元、続いて濾過。実施例４のＮａＣｌ−ＭｇＣｌ２（５８〜４２モル％）と同様の手順。実施例４と同じマグネシウム棒を容器に装填した。混合粉末塩（各実施例１〜４の塩と同一）を添加した。加熱および溶融中に、フィルタ／転送ラインを通して塩をアルゴンでパージした。粉末塩が精製容器の頂部から消耗しているのがわずかに見えるまで、フローを調節した。転送ライン上の振動に着目することで溶融塩を通して気泡の生成を確認した。気泡の生成中、塩を７００℃に加熱し、２４時間保持した。移送を開始し、貯蔵のために塩を分解したとき３つのサンプルを採取した。この塩は、３つのランダムなサンプルを介して、検出不能であるマンガン、クロム、鉄、およびかろうじて検出可能なニッケルを有することが分析実験室によって見出された。塩組成物は、共晶に非常に近いと考えられた。この実施例では、４３０ｇの処理塩を製造した。
【００６７】
実施例６−実施例５のより大きな試行スケールの繰り返し。この実施例では、３ｋｇの処理塩を、実施例５に記載のアルゴン撹拌を使用して単一バッチで製造した。インコネル６００容器は、３ｋｍバッチ用のサイズの図７に示すようなシステムで使用された。
【００６８】
実施例７−実施例５のさらに大きな生産規模の繰り返し。この実施例では、９２ｋｇの処理ＭｇＣｌ２−ＮａＣｌ塩を、実施例５に記載のアルゴン撹拌を使用して単一バッチで製造した。インコネル６００容器は、１００ｋｍバッチ用のサイズの図７に示すようなシステムで再び使用された。
【００６９】
図３は、上記の方法により作成された低腐食ＮａＣｌ−ＭｇＣｌ２塩組成物の改良された性能を試験するために作成された腐食試験装置３００を示す。腐食試験装置３００は主に、ループの一部分にある塩を加熱するように設計された鋼管の絶縁ループ３０２である。ループ３０２内の不均一な温度によって生じる密度差は、ループ３０２の周りの塩の循環を引き起こした。ループ３０２は、管の材料として異なる鋼及び他の金属合金を用いて複数の同一ループを作成することができる標準化された設計である。これにより、異なる管の材料および異なる塩の腐食特性についての標準化された試験が可能になる。ループは、選択された期間（この場合は１０００時間）作動するように設計されており、その後、異なる管の材料および塩の間の腐食を決定し比較するために、鋼管に対して破壊試験が行われる。
【００７０】
図３に示されるように、ループ３０２の管は、大まかにダイヤモンド形状の４つの部分にレイアウトされる。底部の主加熱部３０４は、作動中に塩の流れの方向に上向きに傾斜して設けられる。次いで、流れの方向に続いて、ループ３０２は、断熱高温部３０６と呼ばれる管における垂直で断熱された部分３０６を含む。次いで、図示のように、ループ３０２は、ループ３０２を完了し塩を主加熱部３０４の最初に戻す２つのさらなる断熱部分３０８、３１０を含む。熱は、主加熱部３０４でのみ加えられる。残りの３つの部分は断熱されているが、積極的に加熱または冷却されていない。動作中、主加熱部は、何らかの予め設定された公称温度まで塩を加熱するように制御される。非加熱部の断熱による定常熱損失を通して、実験中の低温を定常温度とすることができる。しかしながら、腐食副産物が蓄積し、塩の循環を妨げるので、この低温は、多くの場合、経時的に低下することが観察された。この効果は、１０００時間の実験期間を完了する前に目詰まりのために失敗した実験で最も容易に見られた。
【００７１】
ループ内外への塩の移動を容易にし、試験中のループの動作を監視するために、さらなる構成要素が腐食試験装置３００に含まれる。例えば、温度センサ（図示せず）は動作中に異なる位置で装置の温度を監視するために、ループ３０２の周囲の複数の位置に設けられている。
【００７２】
ループ内外に塩を移送するために、一次塩タンク３１２及びフラッシュ（flush）塩タンク３１４が図示のように設けられている。一次塩タンクは、新鮮な冷却材塩を保持し、一次塩タンク３１２内の塩に加えられる圧力がループ３０２に流入して充填されるように設計される。同様に、フラッシュ塩タンク３１４は、フラッシュ塩を保持し、フラッシュ塩タンク３１４内のフラッシュ塩に加えられる圧力がループ３０２に流入して充填されるように設計される。フラッシュ塩を伴うフラッシングは、所望に応じて、実験前および後に行うことができる。フラッシュ塩タンク３１４及び一次塩タンク３１２は、本質的に管の一部が冷却されている凝固バルブ３２０によってループ３０２に接続されている。
【００７３】
サージタンク３１６はまた、ループ内に形成される閉塞または他の非公称条件のためのサージを可能にするために設けられている。各タンクには、タンクの充填および空にするための塩充填ポート３１８が設けられている。それらは、同様に、タンクからの、およびタンクへの塩の移動を強制／補助するための加圧ガス（例えば、アルゴン）の適用を可能にする圧力ポートを備えている。
【００７４】
試験装置３００を使用する腐食試験の間、腐食は主に、ループ３０２の主加熱部３０４の管に生じる。塩の化学的性質並びに温度及び流動条件に応じて、管内の材料の成分（例えば、Ｆｅ、Ｃｒ、Ｎｉなどの鋼成分）は、管から可溶化され、流動するバルク塩中に拡散する。次いで、これらの腐食生成物は、ループ３０２の低温部分に運ばれ、そこで、単純な沈降、核形成、または結晶成長のいずれかを通して、それらを堆積させ得る。これは、ループの冷たい部分が腐食副産物によって次第に詰まる一方で、主加熱部分が腐食されて弱くなるといった、ループ３０２の動作に二重の影響を及ぼす。
【００７５】
実施した試験では、同一の管材料の二重ループを試験し、一方は低腐食塩を用い、他方は未処理または市販の参照塩を用いた。ループを１０００時間動作させた後、または（例えば、目詰まりまたは破裂による）破損のどちらかが最初に来るまで、実際の腐食を視覚的に観察し比較するために、ループを分解し画像を撮影した。画像は、主加熱部３０４からの管の内面の平面図および断面図をとることを含んでいた。平面図および断面図の代表的な位置を図４の画像に示す。
【００７６】
試験中、上記の方法により製造された低腐食ＮａＣｌ−ＭｇＣｌ２塩（実施例５）は、商業的に得られた「超乾燥９９．９９％純粋」の未処理ＮａＣｌ−ＭｇＣｌ２混合物より、多熱、流動、腐食試験において腐食速度（ミクロン／年で測定）で５倍優れていることが分かった。さらに、実施例５のＭｇ還元塩は、腐食試験において実施例１〜４の塩よりも著しく優れていた。
【００７７】
図５〜図６および図８は、上記の腐食装置を用いて実施される特定の腐食試験セットの画像結果を示す。実験では、上記のように製造された低腐食ＮａＣｌ−ＭｇＣｌ２（５８〜４２ｍｏｌ％）塩および市販の超乾燥９９．９９％純粋ＮａＣｌ−ＭｇＣｌ２（５８〜４２ｍｏｌ％）塩の両方で、合金６００の管の腐食についての実験を行った。両方の実験における主加熱部は、循環塩を約６２０℃に加熱するように制御した。６００合金は、高温用に設計されたニッケル−クロム−鉄合金である。両方の実験は、約１０００時間で終了するまで行った。
【００７８】
図５は、主加熱部からの管の内部の表面の平面図画像を示す図である。図５から分かるように、左側の対照実験の管表面は、右側に示されている実施例５の低腐食塩についてのものよりも表面腐食を著しく示している。
【００７９】
図６は、同じ実験からの管の断面図を示す。この場合、低腐食塩の拡大率は、対照塩の拡大率の４倍である。再び、画像は、左側の対照実験の管表面が右側に示されている低腐食塩についてものよりも表面腐食を著しく示していることを図示している。画像の分析に基づいて、図５および図６に列挙されるように、対照実験上の空隙は７２マイクロメートルの深さまで貫通し、一方、低腐食塩を受けていた管上の空隙は、約１４マイクロメートルの深さまで貫通した。これは５倍の違いであり、言い換えれば、同じ条件下での低腐食塩の使用は、未処理塩で観察された腐食の２０％にすぎなかった。
【００８０】
図８は同じ実験からの管の断面図を示しており、今回は、Ｎｉ、Ｆｅ、およびＣｒの除去を示している。暗色は、Ｎｉ、Ｆｅ、およびＣｒが除去された純粋なモリブデンの面積を表す。図示のように、未処理の塩は、処理塩と比較して、管の鋼を著しく腐食する。
【００８１】
添付の特許請求の範囲にもかかわらず、開示はまた、以下の条項によって定義される：
条項１．
少なくとも１つの不純物を含有するＮａＣｌ−ＭｇＣｌ２塩から、腐食性の低いＮａＣｌ−ＭｇＣｌ２塩を製造するための方法であって、
少なくとも１つの反応した不純物を含有する塩−Ｍｇ混合物を得るために、前記少なくとも１つの不純物を含有する前記ＮａＣｌ−ＭｇＣｌ２塩を、前記ＮａＣｌ−ＭｇＣｌ２塩およびＭｇ金属の融点を超える温度で前記Ｍｇ金属と混合するステップと、
腐食性の低いＮａＣｌ−ＭｇＣｌ２塩を得るために、少なくとも１つの反応した不純物の少なくとも一部を前記塩−Ｍｇ混合物から除去するステップと、を含む方法。
【００８２】
条項２．
前記混合するステップは、
固体塩およびＭｇ組成物を得るために、固体Ｍｇ金属を固体ＮａＣｌ−ＭｇＣｌ２塩に添加するステップと、
前記固体塩およびＭｇ組成物を、前記ＮａＣｌ−ＭｇＣｌ２塩および前記Ｍｇ金属の融点を超える前記温度まで加熱するステップと、をさらに含む、条項１に記載の方法。
【００８３】
条項３．
前記混合するステップは、
塩およびＭｇ組成物を得るために、固体Ｍｇ金属を液体ＮａＣｌ−ＭｇＣｌ２塩に添加するステップと、
前記塩およびＭｇ組成物を、前記ＮａＣｌ−ＭｇＣｌ２塩および前記Ｍｇ金属の融点を超える前記温度まで加熱するステップと、をさらに含む、条項１に記載の方法。
【００８４】
条項４．
前記混合するステップは、
前記塩およびＭｇ組成物を、前記ＮａＣｌ−ＭｇＣｌ２塩および前記Ｍｇ金属の融点を超える前記温度に維持しながら、前記塩およびＭｇ組成物を撹拌するステップをさらに含む、条項１から３のいずれか１項に記載の方法。
【００８５】
条項５．
前記少なくとも１つの不純物は、水、Ｆｅ、ＦｅＣｌ３、Ｃｒ、ＣｒＣｌ３、Ｎｉ、ＮｉＣｌ３、Ｃｕ、ＣｕＣｌ３、Ｖ、ＶＣｌ３、Ｔｉ、ＴｉＣｌ３、Ｍｎ、ＭｎＣｌ２、Ｍｏ、ＭｏＣｌ３、Ｚｎ、およびＺｎＣｌ２から選択される１つ以上の不純物を含有する、条項１から４のいずれか１項に記載の方法。
【００８６】
条項６．
混合操作後に塩−Ｍｇ混合物から過剰Ｍｇ金属を除去するステップをさらに含む、条項１に記載の方法。
【００８７】
条項７．
少なくとも１つの反応した不純物を含有する塩−Ｍｇ混合物をＭｇ金属の沸点未満に冷却するステップをさらに含む、条項１から６のいずれか１項に記載の方法。
【００８８】
条項８．
ＮａＣｌおよびＭｇＣｌ２を得るステップと、
少なくとも１つの不純物を含有する前記ＮａＣｌ−ＭｇＣｌ２塩を得るために、前記ＮａＣｌおよびＭｇＣｌ２を混合するステップをさらに含む、条項１から７のいずれか１項に記載の方法。
【００８９】
条項９．
Ｍｇと前記少なくとも１つの不純物との間の反応を示すパラメータを監視するステップと、
前記監視されたパラメータと閾値との比較に基づいて選択された期間中、前記塩およびＭｇ組成物を前記ＮａＣｌ−ＭｇＣｌ２塩および前記Ｍｇ金属の融点を超える前記温度に維持するステップと、をさらに含む、条項１から８のいずれか１項に記載の方法。
【００９０】
条項１０．
前記パラメータは、前記塩およびＭｇ組成物からのＨＣｌの生成である、条項９に記載の方法。
【００９１】
条項１１．
前記パラメータは、前記ＮａＣｌ−ＭｇＣｌ２塩および前記Ｍｇ金属の融点を超える前記温度で費やされる時間である、条項９に記載の方法。
【００９２】
条項１２．
前記除去するステップは、
前記塩およびＭｇ組成物を濾過するステップをさらに含む、条項１から１１のいずれか１項に記載の方法。
【００９３】
条項１３．
前記除去するステップは、
前記塩およびＭｇ組成物から沈殿物を分離するステップをさらに含む、条項１から１２のいずれか１項に記載の方法。
【００９４】
条項１４．
前記混合するステップは、
容器中のＮａＣｌ−ＭｇＣｌ２塩にＭｇ金属を添加するステップと、
前記塩−Ｍｇ混合物を得るために、前記ＭｇおよびＮａＣｌ−ＭｇＣｌ２塩が前記ＮａＣｌ−ＭｇＣｌ２塩および前記Ｍｇ金属の融点を超える前記温度になるまで前記容器を加熱するステップと、をさらに含む、条項１から１３のいずれか１項に記載の方法。
【００９５】
条項１５．
前記混合するステップは、
前記Ｍｇ金属およびＮａＣｌ−ＭｇＣｌ２塩が前記ＮａＣｌ−ＭｇＣｌ２塩および前記Ｍｇ金属の融点を超える前記温度になるまで前記容器を加熱した後、前記容器中で前記塩−Ｍｇ混合物を撹拌するステップをさらに含む、条項１４に記載の方法。
【００９６】
条項１６．
前記撹拌するステップは、
前記容器内に前記塩−Ｍｇ混合物を通して不活性ガスを散布するステップをさらに含む、条項１５に記載の方法。
【００９７】
条項１７．
前記撹拌するステップは、
前記容器内の前記塩−Ｍｇ混合物中で羽根車を回転させるステップをさらに含む、条項１５に記載の方法。
【００９８】
条項１８．
前記腐食性の低いＮａＣｌ−ＭｇＣｌ２塩は、１００ｍｇ／ｋｇ未満の不純物を有する条項１から１７のいずれか１項に記載の方法。
【００９９】
条項１９．
前記腐食性の低いＮａＣｌ−ＭｇＣｌ２塩は、５０ｍｇ／ｋｇ未満の不純物を有する条項１から１７のいずれか１項に記載の方法。
【０１００】
条項２０．
前記腐食性の低いＮａＣｌ−ＭｇＣｌ２塩は、１０ｍｇ／ｋｇ未満の不純物を有する条項１から１７のいずれか１項に記載の方法。
【０１０１】
条項２１．
条項１〜１７のいずれか１項に記載の方法によって生成される塩。
【０１０２】
条項２２．
水、Ｆｅ、ＦｅＣｌ３、Ｃｒ、ＣｒＣｌ３、Ｎｉ、ＮｉＣｌ３、Ｃｕ、ＣｕＣｌ３、Ｖ、ＶＣｌ３、Ｔｉ、ＴｉＣｌ３、Ｍｎ、ＭｎＣｌ２、Ｍｏ、ＭｏＣｌ３、Ｚｎ、およびＺｎＣｌ２から選択される１つ以上の不純物を含有する不純ＭｇＣｌ２−Ｘ塩を提供するステップと、
少なくとも１つの反応した不純物を含有する塩−Ｍｇ混合物を得るために、前記不純ＭｇＣｌ２−Ｘ塩を、前記不純ＭｇＣｌ２−Ｘ塩およびＭｇの融点を超える温度で前記Ｍｇと混合するステップと、
処理ＭｇＣｌ２−Ｘ塩を取得するために、少なくとも１つの反応した不純物の少なくとも一部を前記塩−Ｍｇ混合物から除去するステップと、を含むＭｇＣｌ２−Ｘ塩の製造方法。
【０１０３】
条項２３．
前記混合するステップは、
固体塩およびＭｇ組成物を得るために、固体Ｍｇを固体不純ＭｇＣｌ２−Ｘ塩に添加するステップと、
前記固体塩およびＭｇ組成物を、前記不純ＭｇＣｌ２−Ｘ塩および前記Ｍｇの融点を超える前記温度まで加熱するステップと、をさらに含む、条項２２に記載の方法。
【０１０４】
条項２４．
前記混合するステップは、
塩およびＭｇ組成物を得るために、固体Ｍｇを液体ＭｇＣｌ２塩に添加するステップと、
前記塩およびＭｇ組成物を、前記塩および前記Ｍｇの融点を超える前記温度まで加熱するステップと、をさらに含む、条項２２に記載の方法。
【０１０５】
条項２５．
前記混合するステップは、
前記塩およびＭｇ組成物を、前記ＭｇＣｌ２−Ｘ塩および前記Ｍｇの融点を超える前記温度に維持しながら、前記塩およびＭｇ組成物を撹拌するステップをさらに含む、条項２２から２４のいずれか１項に記載の方法。
【０１０６】
条項２６．
混合操作後に塩−Ｍｇ混合物から過剰Ｍｇ金属を除去するステップをさらに含む、条項２２に記載の方法。
【０１０７】
条項２７．
少なくとも１つの反応した不純物を含有する塩−Ｍｇ混合物をＭｇ金属の沸点未満に冷却するステップをさらに含む、条項２２から２６のいずれか１項に記載の方法。
【０１０８】
条項２８．
ＭｇＣｌ２と、ＫＣｌ、ＬｉＣｌまたはＮａＣｌから選択される第２の塩とを得るステップと、
少なくとも１つの不純物を含有する前記ＭｇＣｌ２塩を得るために、前記ＭｇＣｌ２および前記第２の塩を混合するステップをさらに含む、条項２２から２７のいずれか１項に記載の方法。
【０１０９】
条項２９．
Ｍｇと前記少なくとも１つの不純物との間の反応を示すパラメータを監視するステップと、
前記監視されたパラメータと閾値との比較に基づいて選択された期間中、前記塩およびＭｇ組成物を前記ＭｇＣｌ２−Ｘ塩および前記Ｍｇの融点を超える前記温度に維持するステップと、をさらに含む、条項２２から２８のいずれか１項に記載の方法。
【０１１０】
条項３０．
前記パラメータは、前記塩およびＭｇ組成物からのＨＣｌの生成である、条項２９に記載の方法。
【０１１１】
条項３１．
前記パラメータは、前記ＭｇＣｌ２−Ｘ塩および前記Ｍｇの融点を超える前記温度で費やされる時間である、条項２９に記載の方法。
【０１１２】
条項３２．
前記除去するステップは、
前記塩およびＭｇ組成物を濾過するステップをさらに含む、条項２２から３１のいずれか１項に記載の方法。
【０１１３】
条項３３．
前記除去するステップは、
前記塩およびＭｇ組成物から沈殿物を分離するステップをさらに含む、条項２２から３２のいずれか１項に記載の方法。
【０１１４】
条項３４．
前記混合するステップは、
容器中の前記ＭｇＣｌ２−Ｘ塩にＭｇ金属を添加するステップと、
前記塩−Ｍｇ混合物を得るために、前記Ｍｇ金属およびＭｇＣｌ２−Ｘ塩が前記ＭｇＣｌ２塩および前記Ｍｇ金属の融点を超える前記温度になるまで前記容器を加熱するステップと、をさらに含む、条項２２から３３のいずれか１項に記載の方法。
【０１１５】
条項３５．
前記混合するステップは、
前記Ｍｇ金属およびＭｇＣｌ２−Ｘ塩が前記ＭｇＣｌ２−Ｘ塩および前記Ｍｇ金属の融点を超える前記温度になるまで前記容器を加熱した後、前記容器中で前記塩−Ｍｇ混合物を撹拌するステップをさらに含む、条項３４に記載の方法。
【０１１６】
条項３６．
前記撹拌するステップは、
前記容器内に前記塩−Ｍｇ混合物を通して不活性ガスを散布するステップをさらに含む、条項３５に記載の方法。
【０１１７】
条項３７．
前記撹拌するステップは、
前記容器内の前記塩−Ｍｇ混合物中で羽根車を回転させるステップをさらに含む、条項３５に記載の方法。
【０１１８】
条項３８．
前記腐食性の低いＭｇＣｌ２塩は、５００ｍｇ／ｋｇ未満の不純物を有する条項２２から３７のいずれか１項に記載の方法。
【０１１９】
条項３９．
前記腐食性の低いＭｇＣｌ２塩は、１００ｍｇ／ｋｇ未満の不純物を有する条項２２から３７のいずれか１項に記載の方法。
【０１２０】
条項４０．
前記腐食性の低いＭｇＣｌ２塩は、５０ｍｇ／ｋｇ未満の不純物を有する条項２２から３７のいずれか１項に記載の方法。
【０１２１】
条項４１．
前記ＭｇＣｌ２−Ｘ塩は、ＭｇＣｌ２−ＮａＣｌ、ＭｇＣｌ２−ＬｉＣｌ、ＭｇＣｌ２−ＫＣｌ、ＭｇＣｌ２−ＮａＣｌ−ＬｉＣｌ、ＭｇＣｌ２−ＮａＣｌ−ＫＣｌ、ＭｇＣｌ２−ＮａＣｌ−ＬｉＣｌ−ＫＣｌ、またはＭｇＣｌ２−ＫＣｌ−ＬｉＣｌから選択される、条項２２から３７のいずれか１項に記載の方法。
【０１２２】
条項４２．
前記ＭｇＣｌ２−Ｘと混合されるＭｇは、Ｍｇ金属の形態である、条項２２から４１のいずれか１項に記載の方法。
【０１２３】
条項４３．
条項２２〜４２のいずれか１項に記載の方法によって生成される塩。
【０１２４】
条項４４．
少なくとも９９．９９質量％のＮａＣｌおよびＭｇＣｌ２と、
ＮａＣｌおよびＭｇＣｌ２以外の不純物である残部と、を含むＮａＣｌ−ＭｇＣｌ２塩。
【０１２５】
条項４５．
少なくとも９９．９９５質量％のＮａＣｌおよびＭｇＣｌ２と、
ＮａＣｌおよびＭｇＣｌ２以外の不純物である残部と、をさらに含む、条項４４に記載のＮａＣｌ−ＭｇＣｌ２塩。
【０１２６】
条項４６．
少なくとも９９．９９９質量％のＮａＣｌおよびＭｇＣｌ２と、
ＮａＣｌおよびＭｇＣｌ２以外の不純物である残部と、をさらに含む、条項４４に記載のＮａＣｌ−ＭｇＣｌ２塩。
【０１２７】
条項４７．
少なくとも９９．９９９５質量％のＮａＣｌおよびＭｇＣｌ２と、
ＮａＣｌおよびＭｇＣｌ２以外の不純物である残部と、をさらに含む、条項４４に記載のＮａＣｌ−ＭｇＣｌ２塩。
【０１２８】
条項４８．
少なくとも９９．９９９９質量％のＮａＣｌおよびＭｇＣｌ２と、
ＮａＣｌおよびＭｇＣｌ２以外の不純物である残部と、をさらに含む、条項４４に記載のＮａＣｌ−ＭｇＣｌ２塩。
【０１２９】
条項４９．
１００ｍｇ／ｋｇ未満の不純物を有する、ＭｇＣｌ２とＬｉＣｌ、ＫＣｌ及びＮａＣｌのうちの少なくとも１つとの塩。
【０１３０】
条項５０．
５０ｍｇ／ｋｇ未満の不純物を有する、条項４９に記載のＭｇＣｌ２の塩。
【０１３１】
条項５１．
１０ｍｇ／ｋｇ未満の不純物を有する、条項４９に記載のＭｇＣｌ２の塩。
【０１３２】
条項５２．
前記塩は、ＭｇＣｌ２−ＮａＣｌ、ＭｇＣｌ２−ＬｉＣｌ、ＭｇＣｌ２−ＫＣｌ、ＭｇＣｌ２−ＮａＣｌ−ＬｉＣｌ、ＭｇＣｌ２−ＮａＣｌ−ＫＣｌ、ＭｇＣｌ２−ＮａＣｌ−ＬｉＣｌ−ＫＣｌ、またはＭｇＣｌ２−ＫＣｌ−ＬｉＣｌから選択される、条項４９に記載のＭｇＣｌ２の塩。
【０１３３】
条項５３．
１重量部のＭｇと、
１〜５００重量部のＮａＣｌ−ＭｇＣｌ２と、を含む前駆体生成物。
【０１３４】
条項５４．
１００〜３００重量部のＮａＣｌ−ＭｇＣｌ２をさらに含む、条項５３に記載の前駆体生成物。
【０１３５】
特に断らない限り、本明細書および特許請求の範囲で使用される混合材料の量、分子量などの特性、反応条件、などを表すすべての数字は、すべての場合において、「約」という語句によって修飾されていると理解されるべきである。したがって、反対に示されない限り、以下の明細書および添付の特許請求の範囲に記載された数値パラメータは、取得を望む所望の特性に応じて変化し得る近似値である。
【０１３６】
本技術の広い範囲を示す数値範囲およびパラメータは近似値であるにもかかわらず、特定の具体例に示される数値は、可能な限り正確に報告される。しかし、任意の数値は、それぞれの試験測定において見出される標準偏差から必然的に生じる特定の誤差を本質的に含む。
【０１３７】
本明細書に記載されるシステムおよび方法は、言及される目的および利点、ならびにその中に固有のものを達成するように十分に適合されることが明らかである。当業者であれば、本明細書内の方法およびシステムは多くの方法で実施することができ、そのような方法は前述の例示的な実施形態および実施例によって限定されるものではないことを認識するであろう。この点に関して、本明細書に記載される異なる実施形態の任意の数の特徴が、１つの単一の実施形態に組み合わされてもよく、本明細書に記載される特徴の全てよりも少ないか、またはそれよりも多い特徴を有する代替の実施形態が可能である。
【０１３８】
本開示の目的のために様々な実施形態を説明してきたが、本開示によって十分に企図される範囲内にある様々な変更および修正を行うことができる。例えば、上記の実施形態は、ＭｇＣｌ２−Ｘ塩を処理するための回分系（batch system）に焦点を当てているが、連続系（continuous systems）も可能であり、同じ方法を実施して同じ塩を連続式に生成するために、上記の記載を使用して連続系を容易に設計することができる。当業者には容易に示唆され、本開示の精神に包含される多数の他の変更を行うことができる。
【図面の簡単な説明】
【０１３９】
【図１】塩の腐食性を低下させるための方法を高レベルで示す。
【図２】ＮａＣｌ−ＭｇＣｌ２共晶のような、Ｍｇの融点より低い融点を有する塩を処理する、図１のより詳細な実施形態を示す。
【図３】上記の方法により作成された低腐食ＮａＣｌ−ＭｇＣｌ２塩組成物の改良された性能を試験するために作成された腐食試験装置３００を示す。
【図４】試験ループの一部として得られた平面図および断面図の代表的な位置を示す。
【図５】主加熱部からの管の内部の表面の平面図画像を示す。
【図６】図５に示されているものと同じ実験からの管の断面図を示す。
【図７】上記で提供される方法の実施形態を使用して塩を処理するための、システムの実施形態のブロック図を示す。
【図８】同じ実験からの管の断面図を示しており、今回は、Ｎｉ、Ｆｅ、およびＣｒの除去を示している。
【図１】
2022500336.tif 000006
【図２】
2022500336.tif 000007
【図３】
2022500336.tif 000008
【図４】
2022500336.tif 000009
【図５】
2022500336.tif 000010
【図６】
2022500336.tif 000011
【図７】
2022500336.tif 000012
【図８】
2022500336.tif 000013
【国際調査報告】
2022500336.tif 000014
2022500336.tif 000015
2022500336.tif 000016